(57)【要約】【課題】  本発明の課題は、適度なクッション性を有し、さらに、構造下地材の不陸の影響を受け難い剛直性を有する化粧床材を提供することである。【解決手段】  本発明の化粧床材１は、芯材２と、前記芯材２の表面側に設けられたクッション材３と、前記クッション材３の表面側に設けられた表装材４と、を有し、前記芯材２が、曲げ破断強度１Ｎ／ｍｍ２以上とされ、前記クッション材３が、反発弾性率１０〜５０とされている。【選択図】  図１
2011246914.tif 000002
【特許請求の範囲】
【請求項１】
芯材と、前記芯材の表面側に設けられたクッション材と、前記クッション材の表面側に設けられた表装材と、を有し、
前記芯材が、曲げ破断強度１Ｎ／ｍｍ２以上であり、
前記クッション材が、反発弾性率１０〜５０である、化粧床材。
【請求項２】
前記芯材の曲げ破断強度が２０Ｎ／ｍｍ２以上である、請求項１に記載の化粧床材。
【請求項３】
前記クッション材が、合成樹脂発泡体又は不織布から形成され、前記表装材が、畳表、織物、編物、不織布、タフト生地、及び合成樹脂シートから選ばれる少なくとも１種から形成されている、請求項１又は２に記載の化粧床材。
【請求項４】
施工の際に施工面と接する部分に、防滑性又は吸着性を有する層が設けられている請求項１〜３のいずれかに記載の化粧床材。
【請求項５】
同じ厚みの請求項１〜４のいずれかに記載の化粧床材の複数が、施工面に並んで敷設されている床構造。
【請求項６】
前記施工面が二重床構造である請求項５記載の床構造。
【発明の詳細な説明】
【技術分野】
【０００１】
本発明は、適度なクッション性と強度を有する化粧床材等に関する。
【背景技術】
【０００２】
従来、住宅などのフローリングの上に、クッション性に優れたフロアマットが敷き詰められる場合がある。
このような用途に使用されるフロアマットとして、表皮材と、所定密度のウレタンフォーム層と、所定密度のチップウレタンフォーム層と、所定密度の圧縮ウレタンフォーム層が順次積層され、ＪＩＳ  Ｋ  ６４００：２００４に基づく反発弾性率が３０〜４５であるフロアマットが知られている（特許文献１）。
【０００３】
ところで、近年、住宅などにおいて、二重床構造が採用されつつある。
二重床の構造は、基礎下地（モルタル面など）の上に所定間隔を開けて立設された複数の支柱と、各支柱の上に取り付けられた構造下地材（パーティクルボードなど）と、その構造下地材の上に接着剤などを介して接着された捨て貼り材（合板など）と、その捨て貼り材の上に敷設された化粧床材と、からなる。二重床は、基礎下地と捨て貼り材の間に床下空間を有する。そのため、二重床は、遮音性に優れ、さらに、その床下空間に電気通信用配線や給排水用管などの設備を設けることが可能である。
【０００４】
しかしながら、上記二重床においては、構造下地材に捨て貼り材を接着しているので、メンテナンス（例えば、床下空間内の設備の点検、補修及び変更など）を容易に行えない。
この点、捨て貼り材を使用せず、構造下地材の上に化粧床材を直接敷設すれば、メンテナンスなどを容易に行い得る。
【０００５】
しかしながら、捨て貼り材を設けずにクッション性に優れた化粧床材を敷設すると、構造下地材の不陸が化粧床材の表面に現れやすい。従って、このような構造下地材の上に敷設した場合でも、その不陸の影響を受け難い化粧床材が求められる。
【先行技術文献】
【特許文献】
【０００６】
【特許文献１】特開２００２−２７６１３５号公報
【発明の概要】
【発明が解決しようとする課題】
【０００７】
本発明の目的は、適度なクッション性を有し、さらに、施工面の不陸の影響を受け難い剛直性を有する化粧床材及び床構造を提供することである。
【課題を解決するための手段】
【０００８】
本発明の化粧床材は、芯材と、前記芯材の表面側に設けられたクッション材と、前記クッション材の表面側に設けられた表装材と、を有し、前記芯材が、曲げ破断強度１Ｎ／ｍｍ２以上であり、前記クッション材が、反発弾性率１０％〜５０％である。
【０００９】
本発明の好ましい化粧床材は、前記芯材の曲げ破断強度が２０Ｎ／ｍｍ２以上である。
本発明の好ましい化粧床材は、前記クッション材が、合成樹脂発泡体又は不織布から形成され、前記表装材が、畳表、織物、編物、不織布、タフト生地、及び合成樹脂シートから選ばれる少なくとも１種から形成されている。
本発明の好ましい化粧床材は、施工の際に施工面と接する部分に、防滑性又は吸着性を有する層が設けられている。
【００１０】
本発明の別の局面によれば、床構造を提供する。
この床構造は、同じ厚みの上記化粧床材の複数が、施工面に並んで敷設されている。好ましくは、前記施工面は二重床構造である。
【発明の効果】
【００１１】
本発明の化粧床材は、適度なクッション性を有するので、使用時に適度に変形する。従って、本発明の化粧床材を用いれば、その上に座る又は歩行する使用者に対して、良好な使用感を与えることができる。
さらに、本発明の化粧床材は、施工面の不陸の影響を受け難いので、前記不陸に起因する凹凸が表面に現れにくい。従って、本発明の化粧床材を用いれば、敷設後も表面平滑性に優れ、綺麗な床を構成できる。
【図面の簡単な説明】
【００１２】
【図１】本発明の１つの実施形態に係る化粧床材の断面図。
【図２】化粧床材の二重床に敷設した状態を示す参考側面図。
【図３】同参考平面図。
【図４】実施例及び比較例の化粧床材の不陸発現性試験の実施状況を示す参考図。
【発明を実施するための形態】
【００１３】
［本発明の化粧床材の層構成］
図１において、本発明の化粧床材１は、芯材２と、芯材２の表面側に設けられたクッション材３と、クッション材３の表面側に設けられた表装材４と、を有する。さらに、芯材２の裏面側には、必要に応じて、下地層５が設けられている。
化粧床材１は、通常、平面視四角形状に形成される。もっとも、化粧床材１の平面視形状は、四角形状に限定されるわけではない。
【００１４】
クッション材３は、芯材２の表面に載置されている。必要に応じて、クッション材３の裏面の全体又は一部分が、芯材２の表面に接着剤を用いて接着されていてもよい。
表装材４は、クッション材３の表面に載置されている。必要に応じて、表装材４の裏面の全体又は一部分が、クッション材３の表面に接着剤を用いて接着されていてもよい。
表装材４の周囲は、クッション材３及び芯材２に巻き込まれ、表装材４の四方の下端部４ａが、芯材２の裏面の四方辺部２ａに取り付けられている。従って、表装材４は、クッション材３の表面だけでなく、クッション材３の周側面及び芯材２の周側面までも被覆している。表装材４の各下端部４ａを芯材２の裏面の四方辺部２ａに取り付ける方法としては、接着剤を用いた接着、又は、鋲などの固定具を用いた止着などが挙げられる。
【００１５】
下地層５は、例えば、芯材２の裏面に貼り付けられた第１層５１と、前記第１層５１の下面に貼り合わされた第２層５２と、を有する。第２層５２の裏面は、施工面（床面）に接地する面であるので、第２層５２は、防滑性又は吸着性を有することが好ましい。
【００１６】
［芯材］
上記芯材は、主として化粧床材に剛直性を付与し、化粧床材の形状を維持するための層である。
本発明の化粧床材の芯材は、その曲げ破断強度が１Ｎ／ｍｍ２以上とされており、好ましくは２０Ｎ／ｍｍ２以上であり、より好ましくは１００Ｎ／ｍｍ２以上である。このような曲げ破断強度を有する芯材を用いれば、施工面に存する不陸の影響を受け難い、剛直性を有する化粧床材を構成できる。
芯材の曲げ破断強度の上限は特に限定されない。その曲げ破断強度の一般的な上限は、２００Ｎ／ｍｍ２程度である。
ここで、上記曲げ破断強度は、ＪＩＳ  Ｋ  ７２２１−２：２００６に準拠して測定された値をいう。
【００１７】
芯材の形成材料は、芯材の曲げ破断強度が上記の値を有するものを形成できることを条件として特に限定されない。芯材の形成材料としては、例えば、ＭＤＦ、インシュレーションボード、合板、合成樹脂製硬質発泡体、セラミックボードなどが挙げられる。
比較的軽量で、破断強度が高く、更に柔軟性を有することから、芯材としてＭＤＦを用いることが好ましい。
前記合成樹脂製硬質発泡体の主成分としては、特に限定されず、ポリプロピレン、ポリスチレン、ポリウレタン、ポリ塩化ビニルなどが挙げられる。発泡体の発泡倍率は、５〜３０倍が好ましく、８〜１５倍がより好ましい。発泡倍率が大きすぎると剛直性が低下してしまう。一方、発泡倍率が小さすぎると、軽量性及び切断容易性などの発泡体としての特性を殆ど有さなくなる。
【００１８】
芯材は、２種以上の複合構造でもよい。例えば、芯材は、上記ＭＤＦと合成樹脂製硬質発泡体が貼り合わされた複合体、上記ＭＤＦなどに合成樹脂製フィルムや織布などが貼り合わされた複合体などでもよい。
【００１９】
なお、芯材の厚みは、芯材の曲げ破断強度が上記の値を有することを条件として特に限定されないが、例えば、１〜２０ｍｍであり、好ましくは２〜１０ｍｍである。
【００２０】
［クッション材］
クッション材は、主として化粧床材に適度なクッション性を付与し、化粧床材に対する使用感を向上させる層である。つまり、表装材上に載った使用者の荷重によってクッション材が少し凹むので、化粧床材に対する使用感（化粧床材に対する座り心地や歩行感など）が向上する。
本発明のクッション材は、その反発弾性率が１０％〜５０％とされており、好ましくは２０〜５０％である。このような反発弾性率を有するクッション材は、適度なクッション性を有し、化粧床材の使用感を向上させ得る。ただし、前記反発弾性率は、ＪＩＳ  Ｋ  ６４００−３に準拠して測定された値をいう。
【００２１】
クッション材の形成材料は、適度な弾性を有していれば特に限定されず、例えば、合成樹脂製発泡体、各種の不織布などが挙げられる。クッション材を形成する発泡体の主成分としては、ポリウレタン、ポリ塩化ビニル、酢酸ビニル、ポリエチレン、アクリル系樹脂などが挙げられ、その発泡倍率としては、２〜５０倍が好ましい。適度なクッション性を有し、凹み回復性も良好であることから、クッション材としてポリウレタン製の発泡体を用いることが好ましい。クッション材を形成する不織布としては、各種の合成樹脂繊維、ガラス繊維、天然繊維などが挙げられる。
【００２２】
クッション材の厚みは、特に限定されないが、好ましくは２ｍｍ〜１５ｍｍであり、より好ましくは４ｍｍ〜１０ｍｍである。クッション材の厚みが余りに厚いと、化粧床材に荷重が加わったときに沈み込みが大きくなり過ぎて使用感が悪くなり、一方、余りに薄いと殆ど沈み込まず使用感の向上が期待できない。
【００２３】
［表装材］
表装材は、主として化粧床材の表面に化粧を付与し、使用者が直に接触する層である。
表装材の形成材料は、特に限定されず、例えば、畳表、織物、編物、不織布、タフト生地、合成樹脂シートから選ばれる少なくとも１種が挙げられる。
畳表としては、例えば、イ草畳表、イ草を模倣した人工イ草畳表（合成樹脂、無機材料などから形成されたイ草似の繊維からなる畳表）などが挙げられる。織物としては、天然繊維又は合成繊維を織り込んだ模様生地又は無模様生地が挙げられ、必要に応じて、薄いシート（薄い紙など）が貼り合わされていてもよい。編物としては、天然繊維又は合成繊維を編み込んだ模様生地又は無模様生地が挙げられ、必要に応じて、薄いシート（薄い紙など）が貼り合わされていてもよい。不織布としては、天然繊維又は合成繊維からなる不織布生地が挙げられ、必要に応じて、不織布に模様を印刷したり、或いは、不織布に薄いシート（薄い紙など）を貼り合わしてもよい。
【００２４】
表装材の引裂き強度は、特に限定されないが、５Ｎ／１．５ｃｍ以上が好ましく、１０Ｎ／１．５ｃｍ以上がより好ましい。このような強度の表装材は、良好な耐久性を有する。前記引裂き強度は、ＪＩＳ  Ｐ  ８１１６に準じて測定された値をいう。
表装材の厚みは、特に限定されないが、０．１〜５ｍｍが好ましく、０．１〜２ｍｍがより好ましい。表装材の厚みが余りに厚いと、表装材をクッション材及び芯材に巻き込み難く、一方、余りに薄いと表装材の耐久性が低くなる。
【００２５】
［下地層］
下地層は、主として化粧床材に下地追従性を付与し、さらに、施工後の化粧床材の位置ずれを防止するための層である。
下地層の形成材料は、特に限定されず、例えば、アクリル系樹脂などの合成樹脂製発泡体、不織布などが挙げられる。下地層が上記第１層と第２層を有する場合には、例えば、第１層として合成樹脂製発泡シートを用い、第２層として不織布を用いることができ、或いは、第１層として不織布を用い、第２層として合成樹脂製発泡シートを用いることができる。
【００２６】
また、第２層として、防滑性を有する素材（例えば、ポリ塩化ビニルやポリ酢酸ビニルなどの樹脂、又は、発泡樹脂など）を不織布に含浸又は不織布の裏面に付着させたものを用いてもよい。このような防滑性を有する第２層は、施工後の化粧床材の位置ずれを効果的に防止できる。
さらに、第２層として、吸着性を有する層を用いてもよい。吸着性を有する第２層としては、例えば、複数の微細な穴が開口された柔軟な発泡体（合成樹脂製発泡体など）などが挙げられる。このような発泡体は、床材を施工面に施工したときに、微細な穴から空気が逃げる。従って、この発泡体から形成された第２層は、その吸盤機能により施工面に対して吸着力を発揮し、施工後の化粧床材の位置ずれを効果的に防止できる。
下地層の厚みは、特に限定されないが、下地追従性を考慮すると、０．５ｍｍ〜５ｍｍが好ましい。
【００２７】
上記構成からなる化粧床材の反発弾性率（ＪＩＳ  Ｋ  ６４００−３に準拠）は、例えば、１０〜５０％であり、好ましくは２０〜４０％であり、より好ましくは２０〜３０％である。かかる化粧床材は、適度なクッション性を有する。
さらに、上記構成からなる化粧床材の曲げ破断強度（ＪＩＳ  Ｋ  ７２２１−２：２００６に準拠）は、例えば、１Ｎ／ｍｍ２以上であり、好ましくは２０Ｎ／ｍｍ２以上であり、より好ましくは１００Ｎ／ｍｍ２以上である。かかる化粧床材は、施工面に存する不陸の影響を受け難い（剛直性を有する）。
従って、上記化粧床材を施工面上に敷設することによって、使用者に対して良好な使用感を与え、さらに、表面平滑性に優れた綺麗な床を構成できる。
【００２８】
［化粧床材の使用例］
本発明の化粧床材１は、住宅の床面などのような、所望の場所に施工される。
図２及び図３は、乾式二重床上に本発明の化粧床材を施工する一例を示している。
この二重床９は、次のような構造からなる。モルタル面のような基礎下地９１上の束９２の上に支柱９３が立設されている。この支柱９３は、所定間隔を開けて複数配置されている。この支柱９３の上端部には、支柱９３の上端面（支持面）の受け面積を広くするため、固定部材９４が設けられている。各固定部材９４の上には、パーティクルボードのような構造下地材９５が載せられている。構造下地材９５の大きさは特に限定されないが、例えば、５００ｍｍ角、厚み２５ｍｍである。
この構造下地材９５は、固定部材９４に対して着脱可能とするために、ビス止めにて固定部材９４に固定されている。この構造下地材９５と基礎下地９１の間は、床下空間９６を有する。この床下空間９６に、電気通信用配線や給排水用管などの設備（図示せず）を設けることが可能である。
【００２９】
この構造下地材９５の上に、本発明の化粧床材１を敷設する。
具体的な施工方法としては、まず最初に化粧床材１を載せる施工面（構造下地材９５）に、墨（位置決め用の目印線）を引き、その墨に沿って化粧床材１を軽く置く。化粧床材１を位置合わせした後、この上から押さえて敷設し、これを順次繰り返していく。図３に示すように、隣接する構造下地材９５の接合部９５ａを覆うように、化粧床材１を位置合わせして敷設することが好ましい。また、化粧床材１の敷設順序は、二重床９の中央部から敷設し、壁面９７の方に順次化粧床材１を敷設することが好ましい。壁面９７に接する化粧床材１については、必要に応じて、壁面９７の形状に合わせて切断した後、敷設される。
化粧床材１は、構造下地材９５上に並べて載せていくだけでよい。もっとも、着脱可能な固定具を用いて構造下地材９５に化粧床材１を固定してもよい。
【００３０】
また、化粧床材１の施工に際して、構造下地材９５に下地処理（例えば、構造下地材９５にフィルムを貼付、或いは、構造下地材９５に下地処理剤の塗布など）を行ってもよい。このような下地処理の実施は、化粧床材１の施工後、その表面を特に平滑にできるので好ましい。
【００３１】
構造下地材９５に着脱可能な化粧床材１は、その上から容易に取り外すことができる。前記構造下地材９５は、ビスを外せば簡単に取り外すことができる。また、従って、床下空間９６にアクセスでき、床下空間９６に設けられた設備のメンテナンスを容易に行うことができる。
また、化粧床材１が下地層５を有する場合、施工後の化粧床材１の位置ズレを防止できる。特に、アクリル系樹脂の発泡樹脂を有する下地層５が設けられた化粧床材１は、位置ズレ防止効果に優れ、且つ、メンテナンスの際に施工面（構造下地材９５上など）から容易に引き剥がすことができる。
本発明の化粧床材１は、施工面の不陸の影響を受け難いので、捨て貼り材が接着されていない構造下地材９５の上にそれを敷設した場合であっても、表面平滑性に優れた綺麗な床を構成できる。
【実施例】
【００３２】
以下、本発明の実施例及び比較例を示して本発明を更に詳述する。ただし、本発明は、下記実施例に限定されるものではない。
【００３３】
［実施例及び比較例で使用した表装材］
紙布：ムライ（株）製、商品名「ＷＥＮ６４２０」。
織物：小嶋織物（株）製、商品名「ＷＥＮ６０３９」。
【００３４】
［実施例及び比較例で使用したクッション材］
ウレタンチップ発泡体（Ａ）：ブリジストン化成品（株）製。厚み５ｍｍ。発泡倍率５倍。比重０．１５。
ウレタンチップ発泡体（Ｂ）：ブリジストン化成品（株）製。厚み５ｍｍ。発泡倍率５倍。比重０．２０。
【００３５】
アンダーレイシート：東リ（株）製、商品名「アンダーレイシート」。塩化ビニル製。厚み４．５ｍｍ。
テンダーシート：東リ（株）製、商品名「デンダーシート」。塩化ビニル製。厚み９ｍｍ。
ポリエチレン発泡体：積水化学工業（株）製、商品名「ソフトロン」。厚み５ｍｍ。発泡倍率３０倍。
不織布：サンケミカル（株）製。ニードルパンチによるポリエチレンテレフタレート繊維不織布。目付量９００ｇ／ｍ２。
ポリエチレンエラストマー発泡体：（株）第一化学製、商品名「タフフォーム１５」。厚み５ｍｍ。発泡倍率１５倍。
【００３６】
上記各クッション材の反発弾性率を、ＪＩＳ  Ｋ  ６４００−３に準拠して測定した。その結果を、表１に示す。
【００３７】
【表１】
2011246914.tif 000003
【００３８】
［実施例及び比較例で使用した芯材］
ＭＤＦ：（株）ノダ製。厚み５．５ｍｍ。
オレフィン系硬質発泡体：積水化学工業（株）製、商品名「ゼットロン」。厚み５ｍｍ。発泡倍率３０倍。
ＮＧＰボード：日本グラスファイバー工業（株）製、商品名「ＮＧＰボード」。厚み５ｍｍ。
合板：厚み１２ｍｍの市販品。
セラミックタイル：（株）ＩＮＡＸ製、商品名「ストロータッチ」。厚み７ｍｍ。
ウレタンチップ発泡体（Ａ）：クッション材で使用したウレタンチップ発泡体（Ａ）と同じ製品。
ウレタンチップ発泡体（Ｂ）：クッション材で使用したウレタンチップ発泡体（Ｂ）と同じ製品。
アンダーレイシート：クッション材で使用したアンダーレイシートと同じ製品。
テンダーシート：クッション材で使用したテンダーシートと同じ製品。
【００３９】
上記各芯材の曲げ破断強度を、ＪＩＳ  Ｋ  ７２２１−２：２００６に準拠して測定した。その結果を表２に示す。
【００４０】
【表２】
2011246914.tif 000004
【００４１】
［実施例１〜８及び比較例１〜７］
表３及び表４に示す表装材、クッション材、芯材及び下地層を、上から順に積層接着して化粧床材を作製した。ただし、表３及び表４には、下地層を記載していないが、各実施例及び各比較例の何れも、同一の下地層を使用した。その下地層は、太さ１００デニール、長さ４０〜６０ｍｍのポリエステル繊維からなる不織布（目付量１００ｇ／ｍ２）の裏面に、アクリル系発泡樹脂を付着させたものである。
なお、各材間の接着にあたっては、変性エチレン酢酸ビニル系接着剤を使用した。
【００４２】
【表３】
2011246914.tif 000005
【００４３】
【表４】
2011246914.tif 000006
【００４４】
［反発弾性率及び曲げ破断強度の測定］
実施例１〜８及び比較例１〜７の化粧床材について、それぞれ反発弾性率及び破断強度を測定した。その結果を、表３及び表４に示す。
なお、上記各床材の反発弾性率は、ＪＩＳ  Ｋ  ６４００−３に準拠し、表装材側の反発弾性率を測定した。
各床材の曲げ破断強度は、ＪＩＳ  Ｋ  ７２２１−２：２００６に準拠して測定した。
【００４５】
［歩行試験］
実施例１〜８及び比較例１〜７の化粧床材をそれぞれ４枚準備し、この４枚の床材をコンクリート面上に直列に敷設した。各実施例及び比較例の化粧床材の上を、素足で歩き、そのときの歩行感をそれぞれ評価した。その結果を表３及び表４に示す。
ただし、表中の記号は下記評価を意味する。
◎：適度な沈み込みと適度な反発があり、歩行したときの感触が非常に良かった。
○：適度な沈み込みと適度な反発があり、歩行したときの感触が良かった。
△：反発を感じ、歩き難かった。
×：沈み込み量が大きく、歩き難かった。
【００４６】
［不陸発現性試験］
実施例１〜８及び比較例１〜７の化粧床材を、図４に示すように、２ｍｍの段差がある施工面の該段差を覆うようにそれぞれ敷き詰めた。各実施例及び比較例の化粧床材の表面を観察し、不陸が現れているかどうかをそれぞれ評価した。その結果を表３及び表４に示す。
ただし、表中の記号は下記評価を意味する。
○：隣接する床材の突き合わせ端部が綺麗に収まっていた。
×：段差に追従し過ぎて、床材の表面に段差が生じていた。
【００４７】
特に、実施例１及び２の化粧床材は、適度な沈み込みと適度な反発があり、歩行したときの感触が非常に良く、軽量でありながら床材として十分な剛直性を有していた。
【産業上の利用可能性】
【００４８】
本発明の化粧床材は、一般住宅、マンション、オフィスビルなどの室内の床面に敷いて使用される。
【符号の説明】
【００４９】
１…化粧床材、２…芯材、３…クッション材、４…表装材、５…下地層
【図１】
2011246914.tif 000007
【図２】
2011246914.tif 000008
【図３】
2011246914.tif 000009
【図４】
2011246914.tif 000010